(57)【要約】【課題】サービス安定性の向上した抗菌性熱可塑性樹脂組成物を提供すること。抗菌性を有し、サービス安定性が高く、紙のような風合いが有り、ブツ等の欠陥がなく、耐水性、耐粘着テープ剥離性、手切れ性、及び印刷性に優れた抗菌性フィルムを容易に得ることのできる抗菌性ポリエチレン系樹脂組成物を提供すること。【解決手段】熱可塑性樹脂、好ましくはポリエチレン系樹脂と、セルロース又は炭酸カルシウム、好ましくはセルロール及び炭酸カルシウムとを含む樹脂組成物。【選択図】なし【特許請求の範囲】
【請求項１】
（Ａ）熱可塑性樹脂 １００質量部；及び
（Ｂ）セルロース  ５〜３００質量部；を含む抗菌性樹脂組成物。
【請求項２】
（Ａ）熱可塑性樹脂  １００質量部；及び
（Ｃ）炭酸カルシウム  ５〜３００質量部；を含む抗菌性樹脂組成物。
【請求項３】
（Ａ）熱可塑性樹脂 １００質量部；
（Ｂ）セルロース  ５〜３００質量部；及び
（Ｃ）炭酸カルシウム  ５〜３００質量部；
を含み、ここで上記成分Ｂと上記成分Ｃの合計は３００質量部以下である、
抗菌性樹脂組成物。
【請求項４】
上記成分Ａが、（ａ）ポリエチレン系樹脂であることを特徴とする請求項１〜３の何れか１項に記載の抗菌性樹脂組成物。
【請求項５】
上記成分ａが、バイオマス原料由来のα−オレフィンモノマーを用いて製造されたポリエチレン系樹脂であることを特徴とする請求項４に記載の抗菌性樹脂組成物。
【請求項６】
上記成分Ｃが、（ｃ）平均粒子径が０．０１〜５μｍの炭酸カルシウムであることを特徴とする請求項２〜５の何れか１項に記載の抗菌性樹脂組成物。
【請求項７】
上記（ａ）ポリエチレン系樹脂  １００質量部；
上記（Ｂ）セルロース ５〜６０質量部；及び
上記（ｃ）平均粒子径が０．０１〜５μｍの炭酸カルシウム  ５〜６０質量部；
を含む抗菌性樹脂組成物。
【請求項８】
請求項１〜７の何れか１項に記載の抗菌性樹脂組成物からなる抗菌性フィルム。
【請求項９】
請求項８に記載の抗菌性フィルムの使用。
【発明の詳細な説明】
【技術分野】
【０００１】
本発明は、抗菌性樹脂組成物、及びそのフィルムに関する。更に詳しくは、抗菌性を有し、サービス安定性が高く、紙のような風合いが有り、ブツ等の欠陥がなく、耐水性、耐粘着テープ剥離性、手切れ性、及び印刷性に優れた抗菌性フィルムを容易に得ることのできる抗菌性ポリエチレン系樹脂組成物に関する。
【背景技術】
【０００２】
従来から、熱可塑性樹脂（例えば、ポリオレフィン系樹脂やポリエステル系樹脂。）と木材パルプ等のセルロースとを含む樹脂組成物からなるフィルムは、熱可塑性樹脂の耐水性などの特徴を残しつつ木材パルプを主原料とした紙の持つ白さ、隠蔽性、印刷性、及び手切れ性などの特徴を付与した製品として、カーテンや壁紙などの建装材に用いられている。一方、熱可塑性樹脂とセルロースとを均一に混合し、ブツ等の欠陥のないフィルムを得ることは、工業的に容易なことではなく、製造方法について多くの提案がなされている（例えば、特許文献１及び２）。しかし、特許文献１の技術は多くの工程を必要とする点で、特許文献２の技術はセルロース配合量を低く抑制する必要のある点で、十分に満足のできるものではない。
【０００３】
また病院、老人ホ―ム、及び保育園などでは、細菌感染症対策として、カーテンや壁紙などの建装材にも抗菌性が要求されており、熱可塑性樹脂と抗菌剤との樹脂組成物を含む物品が提案されている（例えば、特許文献３）。しかし、これらの技術では、抗菌剤によりプロセス安定性やサービス安定性が低下するという問題があった。
【先行技術文献】
【特許文献】
【０００４】
【特許文献１】特開２００７−０８４７１３号公報
【特許文献２】特開２０１０−０５９２６３号公報
【特許文献３】特開平０５−３０９７９５号公報
【発明の概要】
【発明が解決しようとする課題】
【０００５】
本発明の課題は、サービス安定性の向上した抗菌性熱可塑性樹脂組成物を提供することにある。本発明の更なる課題は、抗菌性を有し、サービス安定性が高く、紙のような風合いが有り、ブツ等の欠陥がなく、耐水性、耐粘着テープ剥離性、手切れ性、及び印刷性に優れた抗菌性フィルムを容易に得ることのできる抗菌性ポリエチレン系樹脂組成物を提供することにある。
【課題を解決するための手段】
【０００６】
本発明者は、鋭意研究した結果、セルロースや炭酸カルシウムを含む熱可塑性樹脂組成物が、驚くべきことに抗菌性を発現し、上記課題を達成できることを見出した。
【０００７】
すなわち、本発明は、（Ａ）熱可塑性樹脂 １００質量部；及び（Ｂ）セルロース  ５〜３００質量部；を含む抗菌性樹脂組成物である。
【０００８】
第２の発明は、（Ａ）熱可塑性樹脂  １００質量部；及び（Ｃ）炭酸カルシウム  ５〜３００質量部；を含む抗菌性樹脂組成物である。
【０００９】
第３の発明は、（Ａ）熱可塑性樹脂 １００質量部；（Ｂ）セルロース  ５〜３００質量部；及び（Ｃ）炭酸カルシウム  ５〜３００質量部；を含み、ここで上記成分Ｂと上記成分Ｃの合計は３００質量部以下である、抗菌性樹脂組成物である。
【００１０】
第４の発明は、上記成分Ａが、（ａ）ポリエチレン系樹脂であることを特徴とする第１〜３の発明の何れか１に記載の抗菌性樹脂組成物である。
【００１１】
第５の発明は、上記成分ａが、バイオマス原料由来のα−オレフィンモノマーを用いて製造されたポリエチレン系樹脂であることを特徴とする第４の発明に記載の抗菌性樹脂組成物である。
【００１２】
第６の発明は、上記成分Ｃが、（ｃ）平均粒子径が０．０１〜５μｍの炭酸カルシウムであることを特徴とする第２〜５の発明の何れか１に記載の抗菌性樹脂組成物である。
【００１３】
第７の発明は、上記（ａ）ポリエチレン系樹脂  １００質量部；上記（Ｂ）セルロース ５〜６０質量部；及び上記（ｃ）平均粒子径が０．０１〜５μｍの炭酸カルシウム  ５〜６０質量部；を含む抗菌性樹脂組成物である。
【００１４】
第８の発明は、第１〜７の発明の何れか１に記載の抗菌性樹脂組成物からなる抗菌性フィルムである。
【００１５】
第９の発明は、第８の発明に記載の抗菌性フィルムの使用である。
【発明の効果】
【００１６】
本発明の抗菌性熱可塑性樹脂組成物は、抗菌性を有し、かつサービス安定性も高い。また本発明の抗菌性フィルムは、抗菌性を有し、サービス安定性が高く、紙のような風合いが有り、ブツ等の欠陥がなく、耐水性、耐粘着テープ剥離性、手切れ性、及び印刷性に優れている。そのため、抗菌性の、カーテンや壁紙などの建装材及びタイル表層材などの床材として、一般家庭及び医療施設や介護施設などの公共施設において、好適に用いることができる。
【発明を実施するための形態】
【００１７】
本発明の抗菌性樹脂組成物の１つは、（Ａ）熱可塑性樹脂；及び（Ｂ）セルロースを含む。
【００１８】
（Ａ）熱可塑性樹脂
本発明の成分Ａは熱可塑性樹脂であり、上記成分Ｂや上記成分Ｃなどを受容し、本発明の樹脂組成物の成形加工性を担保する。
【００１９】
熱可塑性樹脂としては、例えば、ポリエチレン、ポリプロピレン、ポリブテン−１、ポリ４−メチルペンテン−１、塩素化ポリエチレン、エチレン・α−オレフィン共重合体、エチレン・酢酸ビニル共重合体、及びエチレン・アクリル酸エステル共重合体等のポリオレフィン系樹脂；ポリ塩化ビニル、及び塩化ビニル・酢酸ビニル共重合体等のポリ塩化ビニル系樹脂；ナイロン１１、及びナイロン１２等のポリアミド系樹脂；ポリウレタン系樹脂；非結晶性、低結晶性又は結晶性のポリエステル系樹脂；アクリロニトリル・ブタジエン・スチレン共重合体（ＡＢＳ樹脂）；スチレン・共役ジエン共重合体の水素添加物などの水添スチレン系エラストマー；アクリル系樹脂；シリコン系樹脂；ポリ塩化ビニリデン系樹脂；クロロプレン系樹脂などをあげることができる。上記成分Ａとしては、これらの１種又は２種以上の混合物を用いることができる。
【００２０】
これらの中で、上記成分Ａとしては、（ａ）ポリエチレン系樹脂が好ましい。本発明の樹脂組成物のフィルム製膜性を良好にし、本発明のフィルムに耐水性や耐粘着テープ剥離性などを付与することができる。
【００２１】
ポリエチレン系樹脂としては、例えば、高密度ポリエチレン、中密度ポリエチレン、低密度ポリエチレン、直鎖状低密度ポリエチレン、エチレンとα−オレフィン（例えば、プロピレン、１−ブテン、１−ペンテン、１−ヘキセン、１−オクテン、１−デセン、１−ドデセン、２−メチル−１−プロペン、２−メチル−１−ブテン、３−メチル−１−ブテン、２−エチル−１−ブテン、２，３−ジメチル−１−ブテン、３−メチル−１−ペンテン、及び４−メチル−１−ペンテンなどの１種又は２種以上。）とのランダム共重合体、エチレン−酢酸ビニル共重合体、及びエチレン−アクリル酸エステル共重合体；及びこれらに不飽和カルボン酸及びその誘導体からなる群から選択される１種以上の化合物をグラフト重合した変性ポリエチレン系樹脂；などをあげることができる。上記成分ａとしては、これらの１種又は２種以上の混合物を用いることができる。
【００２２】
上記成分ａの密度（ＪＩＳ Ｋ７１１２：１９９９に準拠し、水中置換法で測定。）は、手切れ性の観点から、好ましくは９３５Ｋｇ／ｍ３以上、より好ましくは９４５Ｋｇ／ｍ３以上である。また上記成分Ｂや上記成分Ｃなどの受容性、及びフィルム製膜性の観点から、好ましくは９６５Ｋｇ／ｍ３ 以下、より好ましくは９６２Ｋｇ／ｍ３ 以下である。
【００２３】
上記成分ａのメルトマスフローレート（ＪＩＳ Ｋ ７２１０：１９９９に準拠し、１９０℃、２１．１８Ｎの条件で測定。以下、ＭＦＲと略すことがある。）は、フィルム製膜性、及び手切れ性の観点から、好ましくは０．１ｇ／１０分以上、より好ましくは０．３ｇ／１０分以上である。また上記成分Ｂや上記成分Ｃなどの受容性、及びフィルム製膜性の観点から、好ましくは２０ｇ／１０分以下、より好ましくは１０ｇ／１０分以下である。
【００２４】
また近年は、バイオマス原料由来のα−オレフィンモノマー（例えば、エチレン、プロピレン、１−ブテン、１−ヘキセン、及び１−オクテンなど）を用いて製造されたポリエチレン系樹脂（以下、バイオマスポリエチレン系樹脂と略すことがある。）もあり、市販されている。一般社団法人日本有機資源協会のバイオマスマークや日本バイオプラスチック協会のバイオマスプラマークの対象となるように、上記成分ａとして、バイオマスポリエチレン系樹脂を用いることは、より好ましい実施態様の１つである。
【００２５】
（Ｂ）セルロース
本発明の成分Ｂはセルロースであり、これを含む熱可塑性樹脂組成物は、驚くべきことに抗菌性を発現する。また本発明のフィルムに白さ、紙のような風合い、隠蔽性、印刷性、及び手切れ性などを付与する働きをする。
【００２６】
セルロースはＤ−グルコースがβ−１，４−グルコシド結合した多糖類であり、通常は、綿、麻、木本植物等から得られ、パルプと呼称されることもある。本発明の成分Ｂとしては、本発明のフィルムが白さを必要とするときは、高純度のケミカルパルプを用いることが好ましい。白さを必要としないときは、ヘミセルロースやリグニン等のセルロース以外の成分を多量に含んだパルプ、例えば、メカニカルパルプを用いてもよい。上記成分Ｂとしては、これらの１種又は２種以上の混合物を用いることができる。
【００２７】
上記成分Ｂの粒子径は、本発明のフィルムに木材パルプを主原料とした紙の持つ風合いを付与する観点からは、大きい方が好ましい。一方、フィルム製膜性の観点からは、小さい方が好ましい。そのため４０００メッシュパスが９０質量％以上〜４０メッシュパスが９０質量％以上の粒度が好ましく、１０００メッシュパスが９０質量％以上〜５０メッシュパスが９０質量％以上の粒度がより好ましい。
【００２８】
上記成分Ｂの配合量は、抗菌性の観点から、上記成分Ａ１００質量部に対して５質量部以上、好ましくは１０質量部以上である。また樹脂組成物の製造性の観点から、上記成分Ａ１００質量部に対して３００質量部以下、好ましくは２００質量部以下、より好ましくは１００質量部以下である。本発明のフィルムに手切れ性、及び木材パルプを主原料とした紙の持つ風合いを付与する観点から、上記成分Ａ１００質量部に対して、好ましくは１０質量部以上、より好ましくは１５質量部以上である。またフィルム製膜性の観点から上記成分Ａ１００質量部に対して好ましくは６０質量部以下、より好ましくは５０質量部以下である。
【００２９】
本発明の抗菌性樹脂組成物の他の１つは、（Ａ）熱可塑性樹脂；及び（Ｃ）炭酸カルシウムを含む。成分Ａについては上述した。
【００３０】
（Ｃ）炭酸カルシウム
本発明の成分Ｃは、炭酸カルシウムであり、これを含む熱可塑性樹脂組成物は、驚くべきことに抗菌性を発現する。また樹脂組成物の製造（溶融混練）工程において上記成分Ｂの分散を助け、その結果、本発明のフィルムはブツ等の欠陥のないものとなる。
【００３１】
上記成分Ｃの平均粒子径は、フィルム製膜性の観点から好ましくは５μｍ以下、より好ましくは１μｍ以下、更に好ましくは０．５μｍ以下である。一方、上記成分Ｂの分散を助け、ブツ等の欠陥の発生を防止する観点から、好ましくは０．０１μｍ以上、より好ましくは０．０２μｍ以上である。
【００３２】
なお本明細書において、上記成分Ｃの平均粒子径は、日機装株式会社のレーザー回折・散乱式粒度分析計「ＭＴ３２００ＩＩ（商品名）」を使用して測定した粒子径分布曲線において、粒子の小さい方からの累積が５０質量％となる粒子径である。
【００３３】
上記成分Ｃの配合量は、抗菌性の観点から、上記成分Ａ１００質量部に対して５質量部以上、好ましくは１０質量部以上である。また樹脂組成物の製造性の観点から、上記成分Ａ１００質量部に対して３００質量部以下、好ましくは２５０質量部以下、より好ましくは２００質量部以下である。本発明のフィルムをブツ等の欠陥のないものにする観点、及び本発明のフィルムの手切れ性の観点から、上記成分Ａ１００質量部に対して、好ましくは１０質量部以上、より好ましくは２０質量部以上である。フィルム製膜性の観点から好ましくは６０質量部以下、より好ましくは５０質量部以下である。
【００３４】
本発明の抗菌性樹脂組成物は、好ましくは、（Ａ）熱可塑性樹脂、（Ｂ）セルロース、及び（Ｃ）炭酸カルシウムを含む。
【００３５】
上記成分Ｂや上記成分Ｃを含む樹脂組成物は、これらを単独で含む場合も抗菌性を発現するが、驚くべきことに、成分Ｂと成分Ｃの両方を含ませると、抗菌性の相乗効果を得ることができる。
【００３６】
上記成分Ｂの配合量は、抗菌性の観点から、上記成分Ａ１００質量部に対して５質量部以上、好ましくは１０質量部以上である。また樹脂組成物の製造性の観点から、上記成分Ａ１００質量部に対して３００質量部以下、好ましくは２００質量部以下、より好ましくは１００質量部以下である。上記成分Ｃの配合量は、抗菌性の観点から、上記成分Ａ１００質量部に対して５質量部以上、好ましくは１０質量部以上である。また樹脂組成物の製造性の観点から、上記成分Ａ１００質量部に対して３００質量部以下、好ましくは２５０質量部以下、より好ましくは２００質量部以下である。また上記成分Ｂと上記成分Ｃの合計は、樹脂組成物の製造性の観点から、上記成分Ａ１００質量部に対して３００質量部以下、好ましくは２００質量部以下である。
【００３７】
本発明の抗菌性樹脂組成物は、上記成分Ａ〜Ｃ、及び所望に応じて用いるその他の任意成分を、任意の溶融混練機を使用して溶融混練することにより得られる。本発明のフィルムは、本発明の樹脂組成物を、任意の製膜装置を使用してフィルム製膜することにより得られる。
【００３８】
上記溶融混練機としては、加圧ニーダー及びミキサー等のバッチ混練機；遊星型多軸押出機、同方向二軸押出機、異方向二軸押出機、及び単軸押出機等の押出機；及びカレンダーロール混練機などをあげることができる。これらを任意に組み合わせて使用してもよい。得られた樹脂組成物は、任意の方法でペレット化した後、例えばカレンダーロール加工機を用いて、又は押出機とＴダイを用いて、フィルムに製膜することができる。ペレット化は、ホットカット、ストランドカット及びアンダーウォーターカットなどの方法により行うことができる。あるいは、溶融混練された樹脂組成物をそのまま、カレンダーロール加工機又はＴダイに送ってフィルムに製膜してもよい。カレンダーロール加工機は任意のものを使用することができ、例えば、２本ロール、直立型３本ロール、直立型４本ロール、Ｌ型４本ロール、逆Ｌ型４本ロール及びＺ型ロールなどをあげることができる。押出機は任意のものを使用することができ、例えば、単軸押出機、同方向回転二軸押出機及び異方向回転二軸押出機などをあげることができる。Ｔダイは任意のものを使用することが出来、例えば、マニホールドダイ、フィッシュテールダイ及びコートハンガーダイなどをあげることができる。
【００３９】
本発明のフィルムは、抗菌性を有し、サービス安定性が高いだけでなく、紙のような風合いを有し、特に手切れ性に優れたものである。手切れ性は、切ろうとする方向の引裂力と強く相関しており、下記（チ）に従い測定した引裂力が、通常１５Ｎ以下、好ましくは１０Ｎ以下のときに；下記（リ）に従い測定した引裂力が、通常１０Ｎ以下、好ましくは６Ｎ以下のときに；優れたものになる。
【実施例】
【００４０】
以下、本発明を実施例により説明するが、本発明はこれらに限定されるものではない。
【００４１】
測定方法
（イ）抗菌性：
ＪＩＳ Ｚ ２８０１：２０１０に従い試験を行った。検体は清浄化を行わずに試験に供した。また参考としてメチシリン耐性黄色ぶどう球菌（以下、ＭＲＳＡと略すことがある。）についても試験を行った。菌液調整溶液は１／２００ＮＢ培地を用いた。使用した菌種を以下に示す。表中の数値は試験片１ｃｍ２当たりの生菌数であり、「ＮＤ」は、生菌を検出しなかったことを意味する。なお抗菌性は、一般財団法人日本食品分析センターなどの検査機関に依頼して行うことができる。
黄色ぶどう球菌「Staphylococcus aureus subsp. aureus 12732」
大腸菌「Escherichia coli NBRC 3972」
ＭＲＳＡ「Staphylococcus aureus IID 1677」
【００４２】
（ロ）サービス安定性：
フィルムを、温度６０℃、相対湿度９５％の恒温高湿槽内に１日静置した後の色目を目視観察し、以下の基準で評価した。
○：フィルムの色目は処理前と処理後とでほとんど変化しなかった。
×：フィルムの色目が処理により大きく変化した。
【００４３】
（ハ）フィルム製膜性：
８インチ２本ロールタイプのカレンダーロール混練機、及び引巻取装置を使用し、ロール上における溶融混練物の温度１５５℃、ロール回転速度１５ｒｐｍの条件で、樹脂組成物の製造とフィルム製膜とを連続的に行い、厚さ１５０μｍのフィルムを得る際の製膜性を、以下の基準で評価した。
○：問題なく外観の良好なフィルムを得ることができた。
△：外観の良好なフィルムを得ることができたが、溶融フィルムのロール剥離性に難があった。
×：フィルムに穴あき等の外観不良の生じるときがあった。
【００４４】
（ニ）ブツ等の欠陥の有無（セルロースの分散性）：
目視によりフィルム表面を観察し、ブツの大きさ（財務省印刷局製造の「きょう雑物測定図表」と目視（肉眼）で直接比較計測した。）と、当該大きさのブツのフィルム１００ｃｍ２あたりの個数をカウントし、以下の基準で評価した。
○：０．０５ｍｍ２以上の大きさのブツなし。
△：０．１ｍｍ２以上の大きさのブツなし。
×：０．１ｍｍ２以上の大きさのブツが１個以上あり。
【００４５】
（ホ）耐水性：
フィルムから半径１０ｃｍの円形のサンプルを切り出し、これを折って、略円錐形状の器を作成した。作成した器を、１００ｃｃのビーカーの口に、円錐の頂点が、ビーカー内側に来るように置き、器に５０ｃｃの水を注いだ。１時間後、ビーカー内に水があるか否か（器から水が漏れたか否か）で評価した。
○：水なし
×：水あり
【００４６】
（へ）テープ剥離性：
ニチバン株式会社の１５ｍｍ幅のテープ「セロテープ（登録商標）」を用い、接着部分の長さが５０ｍｍになるようにフィルム表面へ貼り付け、指の腹でこすってテープを完全に貼着させた。２分後、テープの一方の端を持ち、フィルム表面に対して直角の方向へ、瞬間的に引き剥がした。フィルム表面のテープが貼着していた箇所の状態を目視観察し、以下の基準で評価した。
○：フィルム表面のテープ貼着箇所に変化なし。
×：フィルムが材料破壊した。フィルム表面のテープ貼着箇所に剥れが生じた。
【００４７】
（ト）手切れ性：
フィルムから長方形のサンプルを切り出し、該サンプルの長辺の中央部近傍を、左手の親指と人差し指とで、同様に右手の親指と人差し指とで、４本の指が略近接するように持ち、一方の手は手前に、他方の手は反対の方向に、引裂くようにして千切った。このときの切れ易さを以下の基準で評価した。
○：引裂き方向が、フィルムのマシン方向（長さ方向）と横方向（幅方向）の何れの場合も、容易にフィルムを千切ることができた。
△：少なくとも何れかの方向について、フィルムを千切る際にフィルムが伸びて、千切り難さを感じた。
×：少なくとも何れかの方向について、フィルムが伸びて千切ることができなかった。
【００４８】
（チ）引裂力１（直角形引裂法）：
手で紙を千切るときの速さを想定し、試験速度を５０ｍｍ／分としたこと以外は、ＪＩＳ Ｋ７１２８−３：１９９８に準拠して測定した。なお表中の縦は試験片の採取方向が該規格図１の縦のときの値であり、横は横のときの値である。
【００４９】
（リ）引裂力２（トラウザー引裂法）：
手で紙を千切るときの速さを想定し、試験速度を５０ｍｍ／分としたこと以外は、ＪＩＳ Ｋ７１２８−１：１９９８に準拠して測定した。なお表中のＭＤは、引裂き方向をフィルムのマシン方向（長さ方向）とし、引裂きの進行がフィルムの製膜（加工）方向と同方向となるようにして測定した値であり、ＣＤは引裂き方向をフィルムの横方向（幅方向）として測定した値である。
【００５０】
（ヌ）印刷適性
ぺんてる株式会社の水性マーカー「サインペン（商品名）」を用い、フィルムに筆頭発明者の名前を記入し、以下の基準で評価した。
○：かすれ、はじきのない、きれいな文字が書けた。
△：書いた文字に僅かにかすれ、はじきが認められた。
×：かすれ、はじきにより、書いた文字に不明瞭な部分があった。
【００５１】
使用した原材料
（Ａ）ポリエチレン系樹脂
（Ａ−１）ブラスケム社のバイオマスポリエチレン系樹脂「ＳＧＥ７２５２（商品名）」、密度９５３Ｋｇ／ｍ３、ＭＦＲ ２．２ｇ／１０分。
（Ａ−２）ブラスケム社のバイオマスポリエチレン系樹脂「ＳＧＦ４９６０（商品名）」、密度９６１Ｋｇ／ｍ３、ＭＦＲ ０．３４ｇ／１０分。
（Ａ−３）ブラスケム社のバイオマスポリエチレン系樹脂「ＳＨＥ１５０（商品名）」、密度９４８Ｋｇ／ｍ３、ＭＦＲ １ｇ／１０分。
（Ａ−４）株式会社プライムポリマーの中密度ポリエチレン「ネオゼックス３５１０Ｆ（商品名）」、密度９３３Ｋｇ／ｍ３、ＭＦＲ １．６ｇ／１０分。
【００５２】
（Ｂ）セルロース
（Ｂ−１）日本製紙株式会社の高純度ケミカルパルプ「ＫＣフロックＷ−１０ＭＧ２（商品名）」、粒度１０００メッシュパス９０質量％以上、平均粒子径１０μｍ。
（Ｂ−２）日本製紙株式会社の高純度ケミカルパルプ「ＫＣフロックＷ−４００Ｇ（商品名）」、粒度４００メッシュパス９０質量％以上、平均粒子径２４μｍ。
（Ｂ−３）日本製紙株式会社の高純度ケミカルパルプ「ＫＣフロックＷ−５０Ｇ（商品名）」、粒度５０メッシュパス９０質量％以上、平均粒子径４５μｍ。
【００５３】
（Ｃ）炭酸カルシウム
（Ｃ−１）白石工業株式会社の炭酸カルシウム「Ｖｉｇｏｔ１０（商品名）」、平均粒子径０．１μｍ。
（Ｃ−２）白石工業株式会社の炭酸カルシウム「ソフトン２２００（商品名）」、平均粒子径１．０μｍ。
（Ｃ−３）白石工業株式会社の炭酸カルシウム「ソフトン１０００（商品名）」、平均粒子径２．２μｍ。
（Ｃ−４）白石工業株式会社の炭酸カルシウム「ＢＦ３００（商品名）」、平均粒子径８μｍ。
【００５４】
（Ｄ）市販の無機抗菌剤
（Ｄ−１）株式会社抗菌研究所の焼成カルシウム系抗菌剤「スカローＨＫ（商品名）」。
（Ｄ−２）株式会社シナネンゼオミックの銀ゼオライト系抗菌剤「ＡＪ−１０Ｄ（商品名）」。
【００５５】
（Ｅ）任意成分
（Ｅ−１）株式会社ＡＤＥＫＡのステアリン酸亜鉛。
【００５６】
実施例１
上記成分（Ａ−１）１００質量部、上記成分（Ｂ−１）２０質量部、上記成分（Ｃ−１）４０質量部、上記成分（Ｄ−１）３質量部を、８インチ２本ロールタイプのカレンダーロール混練機、及び引巻取装置を使用し、ロール上における溶融混練物の温度１５５℃、ロール回転速度１５ｒｐｍの条件で、樹脂組成物の製造とフィルム製膜とを連続的に行い、厚さ１５０μｍのフィルムを得た。上記試験（イ）〜（ヌ）を行った。結果を表１に示す。
【００５７】
実施例２〜１５、比較例１〜３、参考例１
用いる原材料を表１〜３の何れか１に示すように変更したこと以外は、全て実施例１と同様に行った。結果を表１〜３の何れか１に示す。
【００５８】
【表１】
2015205942.tif 000002
【００５９】
【表２】
2015205942.tif 000003
【００６０】
【表３】
2015205942.tif 000004
【００６１】
本発明の樹脂組成物は、抗菌性を有し、サービス安定性も高い。一方、比較例１は、成分Ｂと成分Ｃの何れも含まないため、抗菌性を有していない。比較例２と比較例３は、一般的な抗菌剤を含む実験例であるが、サービス安定性が低く、湿熱処理により、比較例２は焦げ茶色に、比較例３は黒色に、強く着色してしまった。また成分Ｂと成分Ｃとを併用することにより、特異的に抗菌性の相乗効果を得られることが、実施例１〜３、比較例２、及び参考例１から分かる。